(57)【要約】【課題】  必要とされる半導体の配合量を減らして励起時に赤外線及び荷電粒子を多量に発生する機能性繊維又は機能性繊維製品を提供する。【解決手段】  赤外線及び荷電粒子を放射する機能性繊維又は機能性繊維製品は、所定の分散液中で半導体粒子を分散させ、半導体粒子を繊維高分子の結晶界面領域又は非結晶領域に選択的に分散させ浸透拡散することにより作成する。半導体粒子は繊維高分子結晶の間隙に浸透し、擬似的に直列接続され、体温程度の低温度加熱での励起で発生した粒子間の電位を積算され、大きな起電力を発生し、生体効果を発揮する。製品形態としては繊維及び繊維加工品で職布及び不職布等柔軟性のものに成型して使用する。健康医療器具としては、半導体からの荷電粒子及び赤外線の持続的な多量発生により、顕著な体温上昇効果、血行促進効果が得られる。【選択図】  図６
2010024589.tif 000002
【特許請求の範囲】
【請求項１】
所定の分散液中で半導体粒子を分散させ、前記半導体粒子を繊維高分子の結晶界面領域又は非結晶領域に選択的に分散させてなる赤外線及び荷電粒子放射特性を有する機能性繊維又は機能性繊維製品。
【請求項２】
シート抵抗が１０Ｅ１２Ω以下である電気特性を有することを特徴とする請求項１記載の機能性繊維又は機能性繊維製品。
【請求項３】
半導体粒子が加熱されることにより発生する荷電粒子の量子効果に基づく巨大熱起電力を有することを特徴とする請求項１又は２記載の機能性繊維又は機能性繊維製品。
【請求項４】
半導体粒子が生体温度により活性化されて人体に浸透させ得る荷電粒子及び赤外線を発生することを特徴とする請求項１又は２記載の機能性繊維又は機能性繊維製品。
【請求項５】
請求項１，２，３又は４記載の機能性繊維又は機能性繊維製品において、半導体粒子の原料として、室温付近で荷電粒子を発生させる活性化エネルギーレベルが０．１−０．５ｅＶである半導体又は禁制帯を有する半導体を用い、所定の分散液中で半導体粒子を分散させる方法として、その半導体粒子を染色法により絶縁体繊維マトリクスに０．０１−１０ｗｔ％配合することにより、繊維中で配列させて、赤外線及び荷電粒子の放射量を増大させたことを特徴とする機能性繊維又は機能性繊維製品。
【請求項６】
請求項５記載の機能性繊維又は機能性繊維製品において、室温付近で荷電粒子を発生させる活性化エネルギーレベルが０．１−０．５ｅＶである半導体粒子として、衝撃波法により作成されたナノダイヤモンドを用い、これを繊維高分子絶縁体マトリクスに０．０１−１０ｗｔ％配合することにより、赤外線及び荷電粒子の放射量を増大させたことを特徴とする機能性繊維又は機能性繊維製品。
【請求項７】
請求項５記載の機能性繊維又は機能性繊維製品において、室温付近で荷電粒子を発生させる活性化エネルギーレベルが０．１−０．５ｅＶである半導体又は禁制帯を有する半導体粒子の原料として、単元素半導体であるＧｅ，Ｓｉ、化合物半導体であるＩｎＳｂ．ＩｎＡｓ，Ｂｉ−Ｔｅ系等熱電半導体、Ｔｉ−Ｏ系等酸化物半導体の一種又は複合体を使用していることを特徴とする機能性繊維又は機能性繊維製品。
【請求項８】
請求項１又は２記載の機能性繊維又は機能性繊維製品において、半導体粉末として、単元素半導体に属する衝撃波で形成された半導体ダイヤモンド粒子に，単元素半導体であるＧｅ，Ｓｉ、化合物半導体であるＩｎＳｂ，ＢｉＴｅ，ＰｂＴｅ、酸化物半導体であるＣａ−Ｍｎ，Ｃａ−Ｃｒ，Ｚｎ，Ｔｉの酸化物、珪化物半導体であるＦｅＳｉ２，ＣｏＳｉ等のいずれか１種又は複数種の半導体粉末を混合して使用していることを特徴とする機能性繊維又は機能性繊維製品。
【請求項９】
機能性繊維素材として、木綿等に代表されるセルロース系天然繊維，羊毛等に代表される蛋白質系繊維、及び、ナイロン、ビニロン、ポリアクリルニトリル、ポリエステル等化学繊維を使用していることを特徴とする請求項１ないし８のいずれか１項記載の機能性繊維又は機能性繊維製品。
【請求項１０】
請求項１ないし９のいずれか１項記載の機能性繊維製品は、請求項１ないし９のいずれか１項記載の機能性繊維で作られた不織布、糸、織物又は編み物などであることを特徴とする機能性繊維製品。
【請求項１１】
人体に放射された荷電粒子の運動に影響を及ぼす１００−１２００Ｇの磁場が付与されていることを特徴とする請求項１０記載の機能性繊維製品。
【発明の詳細な説明】
【技術分野】
【０００１】
本発明は、赤外線及び荷電粒子を放射する機能性繊維及び機能性繊維製品に関する。
【背景技術】
【０００２】
火災報知機等の室温付近の温度センサーとしては、一般的には、サーミスター等の酸化物半導体温度センサーが使用されている。このセンサーは周囲温度を検知するため密閉された部屋又は屋根裏等に設置した場合、周囲温度が上がるため誤作動し易い。そのため、火災報知機等のセンサーとしては、周囲温度ではなく、構造物と周囲環境等の温度差を検知して作動させる熱感知素子が要求されている。
【０００３】
バルク半導体熱電素子として、室温付近で最も効率の良い材料として知られているＢｉ−Ｔｅ、Ｐｂ−Ｔｅ系化合物半導体熱電素子等は、上記要求に合うものであるが、起電力は３００μＶ／℃と小さいので、火災報知器等室温付近での使用には特別な低ノイズ増幅器を必要とするため、あまり使用されていない。
熱電素子１対では熱起電力が小さいので、半導体薄膜の製造法を利用した複数個の熱電素子を直列接続した複合熱電素子も一部製造され、センサー以外に時計用発電素子としても利用されているが、製造コストが高いので、製造コストが安く、しかも、室温付近で大きな熱起電力の得られる素子が要求されている。
【０００４】
従来のバルク半導体熱電素子の性能を上げるため、半導体熱電素子をナノオーダーに薄膜化して、両側を電気絶縁膜で挟むことにより発生した荷電粒子の運動を２次元に限定した積層型の量子効果熱電素子が提案されている。この素子の熱起電力は、加熱により半導体から出てくる励起荷電粒子の運動が２次元に制限されるので、量子効果によりバルク半導体の５−１０倍程度の熱起電力が得られ、熱発電素子又は熱センサー等への応用が検討されている（非特許文献１）。
【非特許文献１】英国科学誌「ネイチャー」  マテリアル  ２００７．１．２１（JST研 究グループ  大田、細野，幾原）
【０００５】
前記量子型熱電素子は、熱電半導体の先駆者であるア・エフ・ヨッフェ等により理論的に予想されていたフォノン格子振動による熱伝導成分を下げるのに有効であるＢｉ，Ｔｅ，Ｓｂ，Ｐｂ等の質量数の大きな有害な重金属を使用しなくても熱電変換性能が上げられる可能性を開いた画期的なものであると評価されている。使用される材料も、有害で資源的にも乏しい重金属ではなく、Ｔｉ，Ｓｒ等軽元素の酸化物等が使用でき、材料面及び使用される材料の資源面においても新しい展望を開いた。
【０００６】
しかしながら、その製造法は、イオンビームスパッタ法等の特別な真空薄膜製造装置を必要とするため、荷電粒子浸透型機能製品に使用するのは、コスト的に問題があった。  また、薄膜法で作られる熱電素子は、ソリッドで柔軟性がなく、面積の大きいものは作りにくいので、人体に密着して使用する生体応用の機能素子又は機能製品に適用することは難しい場合もある。
【０００７】
磁力線の人体への血行促進効果を利用するため、磁石材料をチップ状化し、これを粘着テープ等で人体に貼りつけて健康医療器具として使用することは、広く行われている。磁石には、（ＢＨ）ｍａｘが３程度のフェライト磁石、（ＢＨ）ｍａｘが５ないし１０程度のアルニコ系金属磁石が用いられ、また、最近では、（ＢＨ）ｍａｘが１０ないし３０にもなるエネルギー積の大きな希土類磁石が使用されているが、いずれの磁石も人体に作用する磁界強度として４００Ｇ以上が推奨され使用されている（特許文献１，２）。
【特許文献１】特開平０５−３４７２０６号公報
【特許文献２】特開平１０−２４１９２４号公報
【０００８】
赤外線にも、血行促進効果、神経繊維活性化効果、鎮痛効果等があることが認められ、磁石と同様にチップ状に加工され、健康医療器具として使用されてきている。赤外線放射材料としては、Ｇｅ及びトルマリンが一般的に使用されてきているが、最近では、波長４-１２μｍの赤外線放射能に優れた衝撃波合成ダイヤモンド半導体も高分子複合体及び繊 維配合品として提案されている（特許文献３，４）。
【特許文献３】特開２００８−８６７１４号公報
【特許文献４】特開２００８−１０６３９２号公報
【０００９】
トルマリン等の酸化物圧電焦電材料及び単結晶Ｇｅが、体温により活性化されて出てくる荷電粒子の人体への浸透による筋肉の疲労回復効果、鎮痛効果も認識され、利用されてきている。最近では、磁力線単体又は赤外線単体ではその作用効果が限定されるため、磁力線、赤外線及び荷電粒子の相乗効果を狙って、磁石材料と圧電焦電効果を有する赤外線放射材料からなる複合磁石が提案されている。
【００１０】
しかしながら、提案されている圧電焦電材料、例えばトルマリン、単結晶バルク半導体Ｇｅを使用した健康医療器具について言えば、赤外線は人体温度による加温効果が続いている間は活性化され、材料固有の赤外線を放射し、その効果は持続する。しかし、Ｇｅは禁制帯幅が０．６ｅＶ程度と小さく、その活性化エネルギーレベル０．０１ｅＶより放射される赤外線は、主として波長１００μｍ前後のものが多い。波長１００μｍの赤外線は、物体が３０度Ｋ程度の極低温の物体から放射される赤外線に近く、温熱効果は少ない。トルマリンは、波長４−１０μｍの温熱効果の大きな赤外線波長を放射するが、絶縁体であるため、体温程度の熱励起では、赤外線を放射する励起キャリアー数が少ないので、放射量が充分確保できない。図１に、トルマリン５０ｗｔ％と本発明に使用されたナノダイヤ半導体１０ｗｔ％配合のＰＰ高分子配合品の赤外線放射特性を示す。ナノダイヤは通常ＳＰ３ダイヤ層の周りをＳＰ２グラファイト層で覆われた構造をとるがＳＰ３単体及び複合体で波長４−１０μｍでのナノ半導体の赤外線放射能が大きいことを示している。トルマリンの赤外線放射能を利用した温熱製品として靴下、肌着等の繊維製品が使用されているが、その効果が充分でないため、余り普及していない。
【００１１】
また、トルマリン等絶縁体の圧電焦電効果により発生する荷電粒子は、トルマリンが体温により加熱されて結晶体が歪む時、又は、体温と健康医療器具の間の温度差の変化が継続して結晶が歪む時に発生するものである。従って、健康医療器具等に使用した場合は、装着後、全体の温度が定常状態になると、圧電焦電材料は電気的には絶縁体に属するため、その放出電荷量は激減し、荷電粒子の効果は期待できなくなる。すなわち、圧電焦電材料の電荷放出効果は、健康医療器具の温度が定常状態に達するまでの時間に限られ、その作用効果は時間的に限定される。また、トルマリン等圧電焦電材料は電気的には絶縁物であるため、荷電粒子の数も少なく、発生した荷電粒子が電界により加速されて物体中を動く移動度も小さいので、人体への荷電粒子浸透効果はあまり期待できない。
【００１２】
Ｇｅは、半導体であるため荷電粒子放射能は大きいが、半導体バンド構造に起因する活性化エネルギーレベル０．０１ｅＶから輻射される赤外線の波長が１００μｍと大きいため、赤外線による温熱効果は小さい。このため、従来型の赤外線と荷電粒子を使用した複合磁石タイプでの電荷浸透効果は、殆ど期待できない。Ｇｅは、体温程度の加熱で荷電粒子を放出しても、半導体がバルク状態である場合は、Ｇｅ結晶が体温加熱による温度差で発生するゼーペック効果による起電力は最大でも１ｍＶ程度であるのに対し、人体インピーダンスは数百Ω−数ＫΩと大きいので、その荷電粒子の人体への浸透効果は小さい。このため、健康医療器具としての効果はあまり期待できない。
【００１３】
バルク半導体の微小熱起電力を増大させるため、本発明者の一人は、半導体を微紛末化して、その半導体粒子を高分子マトリクス中でパーコレーション配列することにより半導体粒子を直列接続させて、発生する荷電粒子の運動方向を１次元に限定させた結果、巨大熱起電力を生じる半導体高分子複合体を特願２００７−０１７５９４において提案した。この巨大熱電能は従来より文献で理論的に予想されていた１次元熱電素子の実現に道を開くものである。非特許文献２には、次元が少なくなるほど熱電変換定数が上がることが示されているが、実現は容易でなかった。
【非特許文献２】Thermoelectric figure of merit of a one-dimensional conductor                  L.D.Hicks     PHYSICAL REVIEW  VOLUME 47.NO 24  1993
【００１４】
図２に半導体ナノダイヤ１０ｗｔ％配合高分子複合体の電気伝導度と体温程度の加熱で発生する電位の関係を示す。半導体ナノダイヤ粒子の配合量が増え、電気伝導率が増すと、発生する電荷が３次元に拡散移動するため電位が下がり、本発明の非特許文献３で示されるパーコレーション配列時の電気伝導度付近で大きな起電力が生じることを示す。
【００１５】
半導体粒子のパーコレーション配列構造（直列接続構造）を有する機能材料は、混合機、射出成型機、紡糸機等通常の機械で製造することができ、量子型２次元半導体熱電素子の製造等に必要な真空薄膜製造機械は必要としないので、大量生産には適していた。しかしながら、上記半導体高分子複合体は、高分子マトリクスの中に半導体粒子が３次元に一様に分散するため、パーコレーション配列をするには半導体粒子の配合量が１０ｗｔ％程度必要となるので、コスト的な問題が残った。また、ナノダイヤ粒子等を使用した場合、ダイヤは研磨剤としても使用される材料であるため、使用される型材及び射出成型用ノズル等が消耗しやすく、生産機械のメンテナンスにも問題が残った。半導体粒子の配合量が５ｖｏｌ％を超すと、通常の紡糸加工は難しくなってくるので、繊維等の製造工程からも配合量の削減が求められていた。
【００１６】
半導体粒子の配合量を減らすため、本発明者の一人は、配合された粒子と高分子複合体との成型条件での濡れ性、表面張力、界面エネルギーで決定される濡れ係数Ｗａ（wetting coefficient）の値により、非相溶性高分子ＡとＢを使用した場合、
Ｗａ  ＞  １         （１）
-１＞Ｗａ＞１        （２）
Ｗａ＜−１           （３）
の３条件が生じ、これにより半導体粒子の分布が決定されることを利用した改良発明を特願２００７−２６９８９４で出願した。
（１）と（３）の場合は、半導体粒子はＡ又はＢ高分子の中にのみ優先的に分布し、（２）の場合は、高分子界面に分布する（非特許文献３参照。）。図３に半導体粒子分布の模式図を示す。ダブルパーコレーション配列の場合、半導体粒子の最適配合量は２ｗｔ％位まで下げられる。
【非特許文献３】Polymer Bulletin 25. P265-271 1991  Masao Sumita
【００１７】
すなわち、非相溶高分子複合体の中では、配合された半導体粒子は構成された個々の高分子マトリクスと粒子の表面濡れ性及び表面張力、界面自由エネルギーの相互関係により特定の高分子マトリクスの中のみに分散するか又は複合高分子マトリクスの界面に優先的に分散する現象を利用している。高分子半導体粒子の界面に生じるダブルパーコレーション効果を積極的に利用して、巨大熱起電力を生じさせることにより、高価な半導体粉末の使用量の軽減を可能にした。
【発明の開示】
【発明が解決しようとする課題】
【００１８】
しかしながら、半導体粒子を繊維表面に付着させるか又は粒子を繊維素材に混入し、紡糸加工して、パーコレーション又はダブルパーコレーション効果を利用して配列し、熱電効果を得るには、実用上及び製造上、以下の問題があった。
繊維表面に接着剤を使用して塗布又はスプレイ法で付着させた半導体粒子は、洗濯等ではがれ易く、実用上商品寿命に問題があり、また、半導体粒子が２次元的に広がり易く、材料の使用効率が下がる。
ナノダイヤ10wt%配合のＰＰ高分子複合体の温度による電気伝導度の電界強度依存性を 図４及び図５に示す。図４は生体温度上昇特性が１．７℃と優れた場合で、図５は０．１−０．２℃と劣る場合である。
最適配列された試料では、電気伝導度がほぼ電界強度の２乗に比例し、ナノダイヤからの荷電粒子が近接した粒子間での印加電界により加速される空間電荷律則の伝導度特性を示しており、粒子間では電気的にほぼ接続されていることが判る。ダイヤ内での電荷の移動度は１８００cm2/V.secと大きく、電気伝導度の電界強度依存性には余り寄与しない。
最適配列されてない粒子間の開いた試料では、発生した電荷が高分子内に充満しており、印加電界で消滅した後は電気的な接続が不充分であるため、電気伝導度は下がる。印加電圧が低い場合は消滅までに時間がかかるので、見掛け上の電気伝導度は大きい。印加電圧が５００Ｖになると、図４ではナノダイヤからの荷電粒子の供給量が不足するので、電界強度依存性は逆の傾向を示すようになる。図５では、絶縁破壊が起こり始め、同様電界強度依存性は逆になる。
図４の場合は、ナノダイヤ粒子が充分接近しており発生した電荷が高分子マトリクスの中を減衰することなく移動できる空間電荷律則型の伝導特性を示しておる。図５の場合は、粒子間の距離が離れているため電荷が高分子マトリクスの中で再結合により消滅する。このため、電荷が人体に浸透する割合が減少するため、体温上昇効果が減ることを示している。半導体粒子混入繊維を製造する場合、紡糸工程では延伸効果を利用して繊維の結晶配列等を制御して繊維が作成されるため、混入された半導体粒子の間隔が開きやすく、製品歩留まりが悪く粒子間距離を制御しながら製品を作成するには問題が残った。
また、織布及び不織布等を人体に接して使用する場合、構成する繊維の人体表面側にある半導体粒子からの荷電粒子及び赤外線放射が特に有効であり、必ずしも繊維内部にまで半導体粒子が存在する必要はない。
【００１９】
本発明は、上記の点に鑑みてなされたものであり、第１の目的は、半導体粒子の使用量の削減を図り、なおかつ、巨大熱起電力が得られて効率の良い赤外線及び荷電粒子放射特性を有する機能性繊維及び機能性繊維製品を提供することにある。
本発明の第２の目的は、半導体粉末と高分子繊維の複合体の巨大熱起電力を利用した機能性繊維及び機能性繊維製品を低コストで実現することを目的とする。
本発明の第３の目的は、半導体粉末と高分子繊維の複合体の巨大熱起電力を利用し、かつ、人体への赤外線及び荷電粒子浸透能力の性能を損なうことのない機能性繊維及び機能性繊維製品を低コストで実現することを目的とする。
すなわち、本発明が解決しようとする課題は、半導体粒子の少ない配合量で温度により励起されて常に荷電粒子を多量に発生する半導体熱電能を利用して、繊維又は繊維製品等の荷電粒子発生体を安定に、歩留まり良く提供することにある。
【課題を解決するための手段】
【００２０】
本発明による赤外線及び荷電粒子放射特性を有する機能性繊維又は機能性繊維製品は、所定の分散液中で半導体粒子を分散させ、前記半導体粒子を繊維高分子の結晶界面領域又は非結晶領域に選択的に分散させてなることを特徴としている（請求項１）。
さらに好ましくは、染色法により半導体粒子を繊維に拡散浸透させたことを特徴としている。すなわち、本発明は、分散型染料を繊維中に浸透させて染色する技法（染色法）を応用して、半導体粒子の表面を改質するか又は粒子表面に染色キャリアーとしての活性基を付けた半導体粒子を溶液中に分散させ、繊維を浸漬することにより、半導体粒子を繊維に浸透させたことを特色とする。さらに詳述すると、請求項１に係る発明は、半導体粒子の表面を改質して所定の官能基を持たせるか又は特定の官能基を有する有機分子を染色キャリアーとした半導体粒子を溶液中に分散させ、繊維との間のイオン交換力、ファンデルワールス力等を使い、分散型染料を使用する染色法を適用し、繊維の結晶質部分及び非結晶質部分に半導体粒子を拡散浸透させ、半導体粒子の直列配列構造を持たせることによって、所定の熱電能を繊維又は繊維製品に持たせて機能性を付加したことを特徴としている。
【００２１】
上記機能性繊維又は機能性繊維製品は、シート抵抗が１０Ｅ１２Ω以下の電気特性を有することを特徴としている（請求項２）。
【００２２】
上記機能性繊維又は機能性繊維製品は、半導体粒子が加熱されることにより発生する荷電粒子の量子効果に基づく巨大熱起電力を有することを特徴とする（請求項３）。
【００２３】
また、本発明に係る機能性繊維又は機能性繊維製品は、半導体粒子が生体温度により活性化されて人体に浸透させ得る荷電粒子及び赤外線を発生することを特徴とする（請求項４）。
【００２４】
そして、上記機能性繊維又は機能性繊維製品は、半導体粒子の原料として、室温付近で荷電粒子を発生させる活性化エネルギーレベルが０．１−０．５ｅＶである半導体又は禁制帯を有する半導体を用い、所定の分散液中で半導体粒子を分散させる方法として、その半導体粒子を染色法により絶縁体繊維マトリクスに０．０１−１０ｗｔ％配合することにより、繊維中で配列させて、赤外線及び荷電粒子の放射量を増大させたことを特徴とする（請求項５）。
【００２５】
さらに、上記機能性繊維又は機能性繊維製品は、室温付近で荷電粒子を発生させる活性化エネルギーレベルが０．１−０．５ｅＶである半導体粒子として、衝撃波法により作成されたナノダイヤモンドを用い、これを繊維高分子絶縁体マトリクスに０．０１−１０ｗｔ％配合することにより、赤外線及び荷電粒子の放射量を増大させたことを特徴とする（請求項６）。
衝撃法で作成されたナノダイヤモンドは、基本粒子サイズが４−２０ｎｍと小さく、表面がＳＰ２炭素膜で覆われているため、ＯＨ基、ＮＨ基、ＣＯＯＨ基等の官能基が付加し易いので、染色法で繊維中に電気力を利用して拡散し易い。
【００２６】
本発明は、請求項５記載の機能性繊維又は機能性繊維製品における室温付近で荷電粒子を発生させる活性化エネルギーレベルが０．１−０．５ｅＶである半導体又は禁制帯を有する半導体粒子の原料として、単元素半導体であるＧｅ，Ｓｉ、化合物半導体であるＩｎＳｂ．ＩｎＡｓ，Ｂｉ−Ｔｅ系等熱電半導体、Ｔｉ−Ｏ系等酸化物半導体の一種又は複合体を使用していることを特徴とする（請求項７）。
【００２７】
本発明は、請求項１又は２記載の機能性繊維又は機能性繊維製品において、半導体粉末として、単元素半導体に属する衝撃波で形成された半導体ダイヤモンド粒子に，単元素半導体であるＧｅ，Ｓｉ、化合物半導体であるＩｎＳｂ，ＢｉＴｅ，ＰｂＴｅ、酸化物半導体であるＣａ−Ｍｎ，Ｃａ−Ｃｒ，Ｚｎ，Ｔｉの酸化物、珪化物半導体であるＦｅＳｉ２，ＣｏＳｉ等のいずれか１種又は複数種の半導体粉末を混合して使用していることを特徴とする（請求項８）。
【００２８】
半導体粒子として、衝撃法でつくられたナノダイヤ単体粉末及びナノダイヤと活性化エネルギーレベル０．１−０．４ｅＶをもつ半導体粉末との混合粉末も使用できる。配合量は、繊維重量の０．０１−１０ｗｔ％が望ましい。配合量が０．０１ｗｔ％以下では、その効果が得られず、１０ｗｔ％以上では、半導体粒子の直列接続状態が崩れて相互に密着し、大きな塊に成り易く、荷電粒子放射効率が落ちる（請求項６，７，８）。
【００２９】
そして、本発明は、上記各請求項の機能性繊維又は機能性繊維製品の素材として、木綿等に代表されるセルロース系天然繊維，羊毛等に代表される蛋白質系繊維、及び、ナイロン、ビニロン、ポリアクリルニトリル、ポリエステル等化学繊維を使用していることを特徴とする（請求項９）。
【００３０】
本発明に係る機能性繊維製品は、請求項１ないし９のいずれか１項記載の機能性繊維で作られた不織布、糸、織物又は編み物などであることを特徴としている（請求項１０）。
【００３１】
機能性繊維の半導体粒子が加熱されることにより発生する荷電粒子の量子効果に基づく巨大熱起電力を有する機能性繊維製品は、一例として、健康医療用熱電繊維製品としての用途を有する。
【００３２】
さらに、前記機能性繊維製品は、人体に放射された荷電粒子の運動に影響を及ぼす１００−１２００Ｇの磁場が付与されていることを特徴とする（請求項１１）。
【発明の効果】
【００３３】
請求項１の発明によれば、赤外線及び荷電粒子放射特性を有する機能性繊維又は機能性繊維製品に必要な半導体粒子の量を削減することができ、しかも、効率良く赤外線及び荷電粒子を放射する機能性繊維を提供することができる。
一般に、溶液中に浸漬された繊維は液中で膨張し、繊維の結晶及び非結晶間隔が広がる。膨張が充分でなく、間隔が狭い場合は、分散液を加熱して粒子が浸透し易くする。繊維の結晶部分より非結晶部分の方が膨張し易いので、粒子は最初非結晶部分に浸透する。繊維の結晶部分及び非結晶部分は、繊維加工時の延伸作用により直線状に配列しており、膨張した繊維の結晶及び非結晶領域の隙間も直線状になる。この隙、間に浸透した半導体粒子も、隙間に沿って直列状に配列され易いため、１次元熱電素子としての構造が容易に構成される。
半導体粒子と高分子繊維素材の混入品の紡糸加工等でパーコレーション配列された場合、繊維内部の半導体粒子から放射される赤外線及び荷電粒子放射能は、繊維表面に到達するまでにかなり減衰される。また、延伸加工で粒子間隙が増えやすいので、個々の粒子の熱電積算能が落ちやすく、起電力が下がる。粒子間隙を下げるため、粒子の配合量を増やすと、１次元配列が崩れやすく、電荷が周辺に拡散し、電気伝導度が上がると共に、発生する電位は急激に減少する。本発明の場合、繊維素材表面より半導体粒子が繊維の結晶界面に沿って拡散するため、粒子は表面部分に集中しており、体温程度の加熱による半導体粒子よりの赤外線及び荷電粒子は、効率よく外部に放射される。このため、半導体粒子の最低必要量が０.０１ｗｔ％と一桁下げられる。
半導体粒子が繊維素材の非結晶部分に選択的に浸透した段階で作業を中断すれば、繊維の長手方向に断続した１次元熱電素子が連なった状態が作成でき、一層の材料の節約ができる。
図６に繊維結晶と浸透粒子の模式図を示す。
一般に、天然繊維及び一部の化成繊維は、結晶連鎖の重合度も高く、結晶の質及び配列が良いので、半導体粒子の浸透は常温では難しく、加工時間短縮のため加熱作業が行われる。
【００３４】
また、請求項１の発明によれば、繊維の結晶配列の特異性を利用した粒子の配列を利用しているので、半導体粒子の使用量が軽減でき、また、半導体粒子の配合量を増しても電荷が３次元には広がりにくく、医療用等赤外線及び荷電粒子放射能を多く必要とされる用途に適する。
【００３５】
請求項２の発明によれば、シート抵抗が１０Ｅ１２Ω以下であるので、赤外線及び荷電粒子放射特性に優れた保温性を有する機能性繊維又は機能性繊維製品の提供が可能である。従って、請求項１０の発明による機能性繊維製品は、シート抵抗が１０Ｅ１２Ω以下の機能性繊維で作られているので、赤外線及び荷電粒子放射特性に優れた保温材及び健康器具として使用できる不織布、糸、織物、編み物などの機能製品の提供が可能である。
【００３６】
請求項３の発明によれば、請求項１に記載の機能性繊維又は機能性繊維製品の半導体粒子が加熱されることにより発生する荷電粒子の運動が１次元に制限される量子効果に基づく巨大熱起電力を利用するので、室温付近で大きな熱起電力が得られ、低コストの健康医療用低温熱電繊維製品、巨大熱起電力を有する温度センサー等の機能素子の提供が可能である。
【００３７】
請求項４の発明によれば、請求項１に記載の機能性繊維又は機能性繊維製品の半導体粒子が生体温度により活性化されて人体に浸透させ得る荷電粒子及び赤外線を発生するから、優れた赤外線と荷電粒子放射特性による相乗効果の大きい健康医療器具の提供が可能である。すなわち、本発明の赤外線及び荷電粒子放射特性に優れた機能製品は、例えば、健康医療器具として使用可能で、人体に使用した場合に荷電粒子の人体表面への浸透効果の時間的制約をなくし、装着している時には常に荷電粒子を人体に浸透させ、赤外線と荷電粒子の相乗効果を十分に発揮する。また、荷電粒子は還元作用及びこれによる殺菌作用も期待できるので、消臭面でも応用範囲が広がる。人体からの汗等の気体の凝縮熱を利用した発熱繊維は、凝縮した液体の汗が蒸発するとき、同じ熱量を奪うので、その効果には時間的な制約があり、通常は３０分以内で効果が消える。
【００３８】
請求項５，６，７、８の発明によれば、室温付近で荷電粒子を発生させる活性化エネルギーレベル０．１−０．５ｅＶを有する半導体又は禁制帯を有する半導体を粉砕微粉化して半導体粒子の原料として用い、その半導体粒子を染色法により繊維高分子絶縁体マトリクスの結晶界面及び結晶間隙に０．０１−１０ｗｔｌ％拡散浸透し配合してあるため、半導体粉末が直列接続された状態（パーコレーション）になり、電気抵抗が急激に下がり、各粒子の熱起電力が積算されるので、大きな起電力を有するようになる。パーコレーション状態にある半導体粉末が温度により励起された場合は、半導体粉末から発生した荷電粒子は、周囲の結合材が絶縁物であるため、１次元運動をして直列接続された粒子間を伝わって電荷が荷電粒子発生体の表面に滲み出る。
【００３９】
請求項９の発明によれば、本発明を天然繊維、再生繊維、化成繊維等あらゆる繊維及び繊維製品に適用できる。
【００４０】
請求項１０に係る機能性繊維製品は、請求項１ないし９のいずれか１項記載の機能性繊維で作られているので、同機能性繊維が有する特性を活用した、赤外線と荷電粒子放射特性に優れた機能性繊維製品を提供することができる。
【００４１】
請求項１１の発明によれば、請求項１０記載の機能性繊維製品において、人体に放射された荷電粒子の運動に影響を及ぼす１００−１２００Ｇの磁場が付与されているから、優れた赤外線と荷電粒子放射特性と磁場による相乗効果の大きい健康医療器具の提供が可能である。
【発明を実施するための最良の形態】
【００４２】
続いて、本発明の実施の形態について説明する。
本発明に係る機能性繊維又は機能性繊維製品は、電気絶縁性の繊維又は繊維製品に対して半導体粉末を０．０１−１０ｗｔ％、染色法により拡散浸透して作成されたものである。使用される繊維の種類によって、半導体粒子分散液の水の硬度、ＰＨ、温度、助剤等が調整される。
【００４３】
半導体粉末を電気絶縁性の繊維又は繊維製品に染色法で拡散浸透する場合、配合率を０．０１−１０ｗｔ％の範囲とすると、半導体粉末が繊維の結晶間隙内部で直列接続された状態（パーコレーション）になり、電気抵抗が急激に下がり、大きな起電力を有するようになる。パーコレーション状態にある半導体粉末が温度により励起された場合は、半導体粉末から発生した荷電粒子は、周囲の繊維素材が絶縁物であるため、１次元運動をして直列接続された粒子間を伝わって、電荷が荷電粒子発生体の表面に滲み出る。繊維の種類のよっては、表面を研削加工したのち、本発明を適用することが望ましい。
【００４４】
半導体粒子のサイズ（平均粒径）は、３ｎｍ−１μｍ位の範囲が望ましい。３ｎｍを切ると、半導体としてのバンド構造が乱れ、１μｍを超すと、半導体粒子内の励起荷電粒子相互間の反発作用が強く起こるようになり、荷電粒子は１次元的な動きが出来なくなり、半導体粒子内の電位差が減少する。バルク半導体内では、熱励起荷電粒子が相互の電気的反発力で３次元で動くため、素子として発生する電位が、最大でも３００μＶ程度であり、室温付近での使用には問題が残った。また、粒子サイズが大きくなると、繊維結晶間隙に浸透し難くなり、分散浴の温度を上げる必要が生じる。
【００４５】
半導体粒子の配合量は、０．０１−１０ｗｔ％位が最適配合量である。０．０１ｗｔ％を切ると、粒子配列が乱れ、電気的な接続が難しくなるため、熱電能が下がる。１０ｗｔ％以上では、半導体粒子が塊状に繊維表面にも付着し易くなり、粒子相互間でも電気的な短絡回路を作り易く、粒子の利用効率が落ちるともに、作業時間及び使用粒子量が増えて、コスト高により経済的なメリットが無くなる。
【００４６】
上記機能性繊維又は機能性繊維製品からなる荷電粒子発生体を健康医療器具に用いる場合は、繊維製品を人体接触面に備えて使用する。人体接触面では、体温による加熱効果と人体外表面との冷却効果で、粒子間に温度差が生じるので、健康医療器具として装着しているときは、赤外線放射と荷電粒子放出が持続する。本発明による機能性繊維が、布状に加工された場合は、粘着テープ等で患部に貼付けても使用される。保温機能を利用する場合は、紡糸加工等により繊維化したものを織布又は不織布として半導体粒子を拡散浸透させ、衣服等に裁断加工縫製して使用してもよい。また、繊維表面を研削し、半導体粒子を拡散浸透させたあと、所定の製品に加工した場合は、いっそうの効果が期待できる。
【００４７】
活性化エネルギー０．５ｅＶ以下のエネルギーレベルを持つ半導体は、バルク半導体の場合でも、体温加熱で半導体が励起されて荷電粒子を発生し、半導体内部に温度差に基ずくキャリア濃度の差が生じて、電位が発生する。これはゼーペック効果として知られている。この場合、発生した電荷による電位勾配は、電荷相互間の反発作用のため、キャリア濃度を均一化する方向に働く。このため、バルク半導体両端の電位差は小さく、キャリア濃度１０Ｅ１６の高純度半導体でも、ゼーペック係数は高々数百μＶである（非特許文献４）。
【非特許文献４】サーモエレメント  日刊工業新聞社  ヨッフェ著  坂田訳Ｐ５８  図２．１１
【００４８】
本発明は、活性化エネルギーレベル０．１−０．５ｅＶを有する半導体を微粒子化して高分子繊維素材に染色法により拡散浸透させることにより、擬似的に半導体粒子を直列接続して、発生する荷電粒子の運動方向を１次元ライクに限定している。このため、体温付近の低温状態で数Ｖ−数十Ｖの大きな熱起電力を得ることに成功している。電気伝導度と発生起電力の関係を図２に示す。半導体粒子が増えてパーコレーション配列が崩れると、発生する電位が下がることが示されている。また、発生した荷電粒子の人体への浸透に際して、その作用能力を増すため、１００−１２００Ｇ程度の磁場を加えることが望ましい。１００Ｇ未満では、磁場の荷電粒子に与える効果は少なく、１２００Ｇを超える磁界は、単独でも健康器具として効果を発揮するので、不必要である。 
【００４９】
半導体粉末には、ＣＢ火薬等の衝撃波で合成されたＳＰ３及びＳＰ２複合構造を有する半導体炭素粒子を用いることが特に好ましい。衝撃波で合成されたＳＰ３構造を有するダイヤ複合粒子は、基本粒径が３−１０ｎｍであり、成型後の粉砕工程が不要である。表面を構成するＳＰ２層は化学的に活性で、各種の官能基の付与及びアニオン及びカチオン等イオン種を有する添加剤との結合作用が容易にできる。爆発成形時に火薬等の成分である窒素がダイヤ格子に浸透する場合、Ｎ型半導体になり、ホウ素を拡散させた場合は、Ｐ型半導体になる。
【００５０】
衝撃波で合成されたＳＰ３及びＳＰ２構造を有する半導体複合炭素粒子を得る方法の具体例として、次の２方法がある。（１）密閉容器の中で高性能ＣＢ爆薬を爆発させ、２００万気圧と数千度の温度を瞬時に発生させ、複合構造を有する半導体炭素粒子を合成する方法。（２）カーボン微粉末及びＣｕ粉末等を容器に入れ、上部にセットされた爆薬を点火することにより、同様の圧力温度を粉末混合品にかけて、カーボンの結晶構造をダイヤモンド半導体に変えた後、金属粉を酸で溶かして、前記構造の粒子を得る方法（非特許文献５，６）があるが、（１）の方法によるダイヤは、基本粒子が３−７ｎｍと小さく、火薬の成分である窒素がＳＰ３骨格に入りやすくＮ型半導体になりやすい。  
【非特許文献５】大澤映二  Japan Nanonet Bulletin  １０８  ２００６．０３．０８
【非特許文献６】住友石炭鉱業ｋｋ  クラスター技術研究会    ２００６．０３．２７
【００５１】
絶縁体に近く、比抵抗が大きいダイヤは、不純物レベルの密度が低いため、体温程度の加熱では電荷がバンド幅を超えて励起されにくいので、荷電粒子放出効果はなく、したがって、励起される荷電粒子がバレンス帯に落ちるとき放出される放射光も少ない。これに対し，衝撃波法で得られた半導体複合炭素粒子は粒子製造工程中の不純物、特に爆薬の中に含まれる窒素を含み、Ｎ型半導体になり易く、また、爆発時の圧力により粒子内部の歪等の影響で固体バンド構造が乱れ、０．２−０．４ｅＶの不純物レベルを持つため、４−１０μｍの赤外線を効率よく放射し、電気伝導性がある。また、粉末が特種なＳＰ３及びＳＰ２複合構造を有するため、赤外線放射能及び荷電粒子放出能が従来品のトルマリン等に比較して５-１０倍大きい。通常の単結晶ダイヤモンドは、禁制帯幅５．５ｅｖで、常 温では比抵抗１０Ｅ１６Ωとほぼ完全な絶縁体であるが、本発明で使用するＳＰ３及びＳＰ２複合炭素粒子は、製造条件により比抵抗が１０Ω−１０Ｅ１０Ω位の値を得ることが可能である。
【００５２】
半導体としては、添加剤により０．５ｅＶ以下の活性化エネルギーレベルを持つもの又は同程度の禁制帯幅をもつ半導体が、体温程度の加熱により励起されたキャリアが多く発生するので好ましい。具体例としては、単元素半導体に属する衝撃波で形成されたダイヤモンド，Ｇｅ，Ｓｉ、化合物半導体に属するＩｎＳｂ，ＢｉＴｅ，ＰｂＴｅ、酸化物半導体に属するＣａ−Ｍｎ，Ｃａ−Ｃｒ，Ｚｎ，Ｔｉの酸化物、珪化物半導体に属するＦｅＳｉ２，ＣｏＳｉ等が上げられる。半導体粉末には、これらのいずれか１種又は複数種の粒子を用いることができる。
【００５３】
半導体粒子が絶縁体の中でパーコレーション配列を起こした場合、半導体粒子は電気的には直列接続されるが、横方向には互いに絶縁された状態で配列する。半導体粒子は細かいので、個々の粒子内に発生した電荷量は少なく、バルク半導体のように内部で相互反発されることもなく、電位は粒子間で直列接続されるので、成型体として発生する積算電位は大きく、ボルト単位の電圧が発生する。上述したように，従来のバルクＧｅ結晶が体温加熱による温度差で発生するゼーペック効果による起電力は、最大でも１ｍＶ程度であるのに比較すると、本発明に係る荷電粒子発生体は、数Ｖから数十Ｖの格段に大きな起電力を有することが理解される。
【００５４】
本発明に係る機能性繊維又は機能性繊維製品として使用される荷電粒子発生体のシート抵抗は、１０Ｅ１２Ωとバルク半導体に比較して高いが、保温繊維製品及び健康器具として使用した場合は、生体のインピーダンスは数百−数千Ωと高いので、インピーダンスマッチングが取れ、生体効果が期待できる。保温繊維製品及び健康医療器具において、この荷電粒子浸透効果に加えて、赤外線及び磁力線の相乗作用を利用すれば、身体に対する保温効果及び医療効果をより向上させることができる。
【実施例】
【００５５】
繊維素材及び半導体粒子の試料として下記のものを用い、下記の染色法によりテストを行った。
繊維素材：ポリエステル系繊維布  ０．９ｇ／１００cm2
半導体粒子：ナノダイヤ半導体粒子（住友石炭鉱業製  商品名「クラスターダイヤ」              基本粒子サイズ…４−２０ｎｍ、活性化エネルギ−…０．３７ｅＶ
ＳＰ２層…ＣＨ３官能基（図７参照）
染色法：  分散液；浴温…１００−１３０℃、液濃度…ナノダイヤ１００ｍｇ／Ｌ
ＰＨ…３−４、  染色キャリアー…アニオン
浸漬時間；４〜６０分
【００５６】
ポリエステル繊維は、高い結晶性を有し、配列度も大きく、繊維が緻密なため、高温染色法を用いた。ポリエステル繊維においても温度が高くなると、繊維の内部構造はソフト化して、重合分子の鎖の熱的かく乱は増大し、染料粒子が通過しうる孔隙が増加し、拡散距離も増す。
【００５７】
試作した機能性繊維布を腕に装着し、１０分後の体温上昇をサーモグラフで測定した。テストした織布の内シート抵抗１０Ｅ１０Ωオーダーの酸５の場合は、ナノダイヤ付着量が０．２５ｍｇ／ｃｍ２となり、１．７℃の体温上昇が得られた。抵抗１０Ｅ１２Ωオーダーの酸４の場合は、ナノダイヤ付着量が０．１ｍｇ／ｃｍ２となり、０．３℃の温度上昇が得られた。
【００５８】
図８に、染色法で作成された上記ポリエステル繊維の電気伝導特性を、図９に、同ポリエステル繊維のＳＥＭ写真を示す。電気伝導度の電圧依存性は、図４及び５と異なり、オーミック特性に近い傾向を示す。これは、ナノダイヤ粒子間隙が紡糸加工又は射出成型法等粒子混入成型品より小さいことを示す。
ナノダイヤ有機高分子混入パーコレーション配列の最適配合量１０ｗｔ％と比較して、本発明の染色法による機能性繊維及び機能性繊維製品のナノダイヤ配合量の効率が良いことが判る。さらに、染色法では、ナノダイヤ粒子が個別に浸透拡散するので、塊状になることがなく、粒子がナノオーダーである場合、可視光線の波長以下であるため、製品の着色が観測されにくく、後の染色加工が容易になるメリットもある。
【産業上の利用可能性】
【００５９】
本発明の染色法を利用して半導体粒子を繊維及び繊維製品に浸透拡散させてなる機能性繊維又は機能性繊維製品は、発生電位が大きく、半導体粒子の体温程度の低温加熱による励起荷電粒子が有効に人体に浸透し、合わせて半導体粉末からの赤外線放射能との相乗効果が得られる。このため、保温繊維製品及び健康医療器具として使用することができ、肌着、靴下、腹巻、シーツ、枕及び寝具等の必要とされる形状に加工して使用する以外に、荷電粒子による殺菌効果等による防臭効果も期待できる。また、微細なゴミは静電気力で物体に付着しており、機能性織布又は不織布は電荷を発生しゴミ付着の電気力を中和するのでゴミ取り効果が大きい。特に、磁性体の使用が禁止されている電子医療器具、例えば心臓ペースメーカーの近くでも使用可能であるので、産業上有用である。本発明の荷電粒子発生体は熱電能が大きいので、火災報知器等のセンサーユニットとしても使用できる可能性が開けた。さらに、巨大熱電能は常温付近での温度センサーとしても使用できる。
【図面の簡単な説明】
【００６０】
【図１】ナノダイヤ半導体複合炭素粒子とトルマリンの赤外線分光放射能を示すグラフ。
【図２】ナノダイヤ半導体１０ｗｔ％配合有機高分子複合体の電気伝導度と発生電位及び生体効果を示す図。
【図３】半導体粒子の有機高分子への混入複合体内でのパーコレーション配列の場合の粒子分布の模式図。
【図４】ナノダイヤ有機樹脂混入パーコレーション配列の場合の電気抵抗印加電圧特性図。
【図５】ナノダイヤ有機樹脂混入パーコレーション配列の場合の電気抵抗印加電圧特性図。
【図６】染色法による分散粒子の繊維内への浸透模式図。
【図７】本発明に使用したナノダイヤ半導体粒子の電気抵抗温度特性図。
【図８】ナノダイヤ染色布の電気抵抗印加電圧特性図。
【図９】ナノダイヤ染色布の１実施例でのＳＥＭ写真。
【図１】
2010024589.tif 000003
【図２】
2010024589.tif 000004
【図３】
2010024589.tif 000005
【図４】
2010024589.tif 000006
【図５】
2010024589.tif 000007
【図６】
2010024589.tif 000008
【図７】
2010024589.tif 000009
【図８】
2010024589.tif 000010
【図９】
2010024589.tif 000011